(57)【要約】【課題】本発明は、生産性を低下させることなくコイルのインダクタンス値を向上させることができるコモンモードノイズフィルタの製造方法を提供することを目的とするものである。【解決手段】本発明のコモンモードノイズフィルタの製造方法は、２つのコイル１７，１８の間に配置された非磁性体層１３ａ〜１３ｃと、前記２つのコイル１７，１８の上下に配置された磁性体層１１ａ〜１１ｃとを備えたセラミック積層体２０を形成する工程と、前記セラミック積層体２０を容器の内壁に衝突させることによってセラミック積層体２０の面取りを行う工程とを備え、前記セラミック積層体２０の面取りを行う際に同時に前記セラミック積層体２０における磁性体層１１ａ〜１１ｃの一部を削って磁性体層１１ａ〜１１ｃの粉末を生じさせ、かつこの磁性体層１１ａ〜１１ｃの粉末を前記セラミック積層体２０の表面に付着させて磁性膜２１を形成するようにしたものである。【選択図】図１
2009081231.tif 000002
【特許請求の範囲】
【請求項１】
２つのコイルと、この２つのコイルの間に配置された非磁性体層と、前記２つのコイルの上下に配置された磁性体層とを備えたセラミック積層体を形成する工程と、前記セラミック積層体をこのセラミック積層体より硬い内壁を有する容器に投入し、かつこのセラミック積層体を前記内壁に衝突させることによって前記セラミック積層体の面取りを行う工程と、前記面取りが行われたセラミック積層体を焼成する工程とを備え、前記セラミック積層体の面取りを行う際に前記セラミック積層体における磁性体層の一部を削って磁性体層の粉末を生じさせ、かつこの磁性体層の粉末を前記セラミック積層体の表面に付着させて磁性膜を形成するようにしたコモンモードノイズフィルタの製造方法。
【発明の詳細な説明】
【技術分野】
【０００１】
本発明は、各種電子機器に使用される小型で積層型のコモンモードノイズフィルタの製造方法に関するものである。
【背景技術】
【０００２】
図４は従来のコモンモードノイズフィルタの分解斜視図を示したもので、この図４に示すように、従来のコモンモードノイズフィルタは、複数のセラミック層１と複数のコイル用導体パターン２とを積み重ねて構成した積層体３と、前記複数のコイル用導体パターン２によって構成された２つのコイル４とを備え、前記セラミック層１の積み重ね方向において、前記２つのコイル４の間に配置された前記セラミック層１を低透磁率材料からなる低透磁率セラミック層１ａで構成し、かつこの低透磁率セラミック層１ａに平面視で前記コイル４を囲むように高透磁率材料が充填された穴５を複数設けていた。
【０００３】
上記のような構成とすることにより、コイル４を囲む高透磁率材料が充填された穴５がコイル４によって発生した磁界の磁路となるため、閉磁路を形成することができ、これにより、コイル４のインダクタンス値を向上させることができるものであった。
【０００４】
なお、この出願の発明に関する先行技術文献情報としては、例えば、特許文献１が知られている。
【特許文献１】特開２００５−１５０１６８号公報
【発明の開示】
【発明が解決しようとする課題】
【０００５】
上記した従来のコモンモードノイズフィルタにおいては、低透磁率セラミック層１ａに穴５をあけ、さらにこの穴５に高透磁率材料を充填するようにしているため、生産性が低いという課題を有していた。
【０００６】
本発明は上記従来の課題を解決するもので、生産性を低下させることなくコイルのインダクタンス値を向上させることができるコモンモードノイズフィルタの製造方法を提供することを目的とするものである。
【課題を解決するための手段】
【０００７】
上記目的を達成するために、本発明は以下の構成を有するものである。
【０００８】
本発明の請求項１に記載の発明は、２つのコイルと、この２つのコイルの間に配置された非磁性体層と、前記２つのコイルの上下に配置された磁性体層とを備えたセラミック積層体を形成する工程と、前記セラミック積層体をこのセラミック積層体より硬い内壁を有する容器に投入し、かつこのセラミック積層体を前記内壁に衝突させることによって前記セラミック積層体の面取りを行う工程と、前記面取りが行われたセラミック積層体を焼成する工程とを備え、前記セラミック積層体の面取りを行う際に前記セラミック積層体における磁性体層の一部を削って磁性体層の粉末を生じさせ、かつこの磁性体層の粉末を前記セラミック積層体の表面に付着させて磁性膜を形成するようにしたもので、この製造方法によれば、セラミック積層体の表面に形成された磁性膜がコイルによって発生した磁界の磁路となって閉磁路を形成することができるため、コイルのインピーダンス値を向上させることができ、また磁性膜の形成はセラミック積層体の面取りを行う際に同時に行うようにしているため、生産性を低下させることもないという作用効果が得られるものである。
【発明の効果】
【０００９】
以上のように本発明のコモンモードノイズフィルタは、セラミック積層体の面取りを行う際に前記セラミック積層体における磁性体層の一部を削って磁性体層の粉末を生じさせ、かつこの磁性体層の粉末を前記セラミック積層体の表面に付着させて磁性膜を形成するようにしているため、セラミック積層体の表面に形成された磁性膜はコイルによって発生した磁界の磁路となって閉磁路を形成することができ、これにより、コイルのインピーダンス値を向上させることができ、また磁性膜の形成はセラミック積層体の面取りを行う際に同時に行うようにしているため、生産性を低下させることもないという優れた効果を奏するものである。
【発明を実施するための最良の形態】
【００１０】
以下、本発明の一実施の形態におけるコモンモードノイズフィルタについて、図面を参照しながら説明する。
【００１１】
図１は本発明の一実施の形態におけるコモンモードノイズフィルタの分解斜視図、図２は図１のＡ−Ａ線断面図、図３は同コモンモードノイズフィルタの斜視図である。
【００１２】
本発明の一実施の形態におけるコモンモードノイズフィルタは、図１〜図３に示すように、第１の磁性体層１１ａの上面に設けられた第１の導体１２と、前記第１の導体１２の上面に設けられた第１の非磁性体層１３ａと、前記第１の非磁性体層１３ａの上面に設けられ、かつ前記第１の導体１２に接続された渦巻き状の第２の導体１４と、前記第２の導体１４の上面に設けられた第２の非磁性体層１３ｂと、前記第２の非磁性体層１３ｂの上面に設けられた渦巻き状の第３の導体１５と、前記第３の導体１５の上面に設けられた第３の非磁性体層１３ｃと、前記第３の非磁性体層１３ｃの上面に設けられ、かつ前記第３の導体１５に接続された第４の導体１６と、前記第４の導体１６の上面に設けられた第２の磁性体層１１ｂとを備えているものである。
【００１３】
そして、前記第１の導体１２と、この第１の導体１２に接続された第２の導体１４とにより第１のコイル１７を構成し、かつ第３の導体１５と、この第３の導体１５に接続された第４の導体１６とにより第２のコイル１８を構成しているものである。
【００１４】
上記構成において、前記第１の磁性体層１１ａと第２の磁性体層１１ｂは、Ｆｅ2Ｏ3をベースとしたフェライト等の磁性材料によりシート状に構成されているもので、絶縁性を有している。
【００１５】
前記第１〜第４の導体１２，１４，１５，１６は、銀等の導電材料をめっきすることにより形成されるもので、それぞれ第１の磁性体層１１ａ、第１〜第３の非磁性体層１３ａ〜１３ｃの上面に設けられている。
【００１６】
前記第１〜第３の磁性体層１３ａ〜１３ｃは、Ｃｕ−Ｚｎフェライト、ガラスセラミック等の非磁性材料によりシート状に構成されているもので、絶縁性を有している。
【００１７】
また、前記第１の導体１２と第２の導体１４は、第１の非磁性体層１３ａに形成された第１のバイア電極１９ａを介して電気的に接続され、かつこの第１の導体１２と第２の導体１４とにより第１のコイル１７を形成している。
【００１８】
そしてまた、前記第３の導体１５と第４の導体１６は、第３の非磁性体層１３ｃに形成された第２のバイア電極１９ｂを介して電気的に接続され、かつこの第３の導体１５と第４の導体１６とにより第２のコイル１８を形成している。
【００１９】
さらに、前記第１の磁性体層１１ａの下面と第２の磁性体層１１ｂの上面には第３の磁性体層１１ｃが設けられている。
【００２０】
なお、前記第１〜第３の磁性体層１１ａ〜１１ｃ、第１〜第３の非磁性体層１３ａ〜１３ｃの枚数は、図１に示された枚数に限定されるものではない。
【００２１】
そして、上記した構成により、セラミック積層体２０が形成され、かつこのセラミック積層体２０の表面の全面に磁性膜２１が形成され、さらに、セラミック積層体２０の両端部に第１、第２のコイル１７，１８のそれぞれの端部と接続された外部電極２２が形成されるものである。
【００２２】
次に、本発明の一実施の形態におけるコモンモードノイズフィルタの製造方法について説明する。
【００２３】
図１〜図３において、まず、それぞれの原材料である磁性材料や非磁性材料の粉体および樹脂からなる混合物により、略方形状の第１〜第３の磁性体層１１ａ〜１１ｃ、第１〜第３の非磁性体層１３ａ〜１３ｃをそれぞれ所定枚数作製する。このとき、第１の非磁性体層１３ａ、第３の非磁性体層１３ｃの所定箇所に、レーザ、パンチング等で孔あけ加工をし、この孔に銀を充填して、第１、第２のバイア電極１９ａ，１９ｂを形成する。
【００２４】
次に、銀等の導電材料を第１の磁性体層１１ａ、第１〜第３の非磁性体層１３ａ〜１３ｃの上面に所定の形状にそれぞれめっきすることにより第１〜第４の導体１２，１４，１５，１６を形成し、図１に示すような構成のセラミック積層体２０を形成する。
【００２５】
次に、このセラミック積層体２０をバレル研磨してセラミック積層体２０の面取りを行う。
【００２６】
この面取りを行う方法は、まず、焼成前のセラミック積層体２０を複数容器（図示せず）内に投入し、バレル機に回転運動を与え、そしてこのセラミック積層体２０を容器（図示せず）の内壁に衝突させる。なお、この内壁は焼成前のセラミック積層体２０より硬くなるように構成されているものである。また、前記容器（図示せず）内にはセラミック積層体２０より比重の小さいプラスティックなどの攪拌用メディアを混入させてもよい。
【００２７】
上記の結果、セラミック積層体２０はその表面自体が圧縮されるとともに、セラミック積層体２０の角部２３は衝突に対して他の部分より弱いため、内壁に衝突すると他の部分以上に変形したり、削られることになり、これにより、セラミック積層体２０の角部２３は丸みを帯びて面取りが行われるものである。
【００２８】
この場合、削られたセラミック積層体２０の角部２３は、図１、図２から明らかなように第３の磁性体層１１ｃに相当するため、第３の磁性体層１１ｃの粉末が生じる。したがって、容器（図示せず）内には大量の第３の磁性体層１１ｃの粉末が存在することになる。そして、セラミック積層体２０にはバレル機により回転運動が与えられているため、この第３の磁性体層１１ｃの粉末は、セラミック積層体２０の表面全体に付着して磁性膜２１が形成される。このとき、図２に示すように、第１〜第３の非磁性体層１３ａ〜１３ｃの表面にも第３の磁性体層１１ｃの粉末が付着して、第１〜第３の非磁性体層１３ａ〜１３ｃの全体が、磁性材料で構成された第１、第２の磁性体層１１ａ，１１ｂおよび磁性膜２１で覆われる。なお、面取りを行うときに磁性体粉を別途容器の中に入れるようにした場合でも、この磁性体粉がセラミック積層体２０の表面全体に付着するため、磁性膜２１を形成することができる。
【００２９】
次に、セラミック積層体２０を８００〜１０００℃で２時間程度焼成する。
【００３０】
最後に、焼成されたセラミック積層体２０の両端面に、第１、第２のコイル１７，１８のそれぞれの端部と接続される外部電極２２を形成するものである。
【００３１】
上記した本発明の一実施の形態においては、セラミック積層体２０の面取りを行う際に同時にセラミック積層体２０における第３の磁性体層１１ｃの一部を削って第３の磁性体層１１ｃの粉末を生じさせ、かつこの第３の磁性体層１１ｃの粉末を前記セラミック積層体２０の表面に付着させて磁性膜２１を形成するようにしているため、セラミック積層体２０の表面に形成された磁性膜２１は第１、第２のコイル１７，１８によって発生した磁界の磁路となって第１〜第３の非磁性体層１３ａ〜１３ｃの全体を覆う磁性材料で構成された第１、第２の磁性体層１１ａ，１１ｂおよび磁性膜２１によって漏れ磁束の発生が抑えられて（磁気抵抗が下がって）閉磁路を形成することができ、これにより、第１、第２のコイル１７，１８のインピーダンス値を向上させることができ、また磁性膜２１の形成はセラミック積層体２０の面取りを行う際に同時に行うようにしているため、生産性を低下させることもないという効果が得られるものである。
【００３２】
すなわち、セラミック積層体２０の面取りを行う際に同時に、第１、第２のコイル１７，１８のインピーダンス値を向上させるための方法としてセラミック積層体２０に磁性膜２１を形成しているため、第１、第２のコイル１７，１８のインピーダンス値と生産性の向上を同時に実現できる。
【００３３】
なお、上記本発明の一実施の形態におけるコモンモードノイズフィルタにおいては、第１のコイル１７、第２のコイル１８をそれぞれ１つ設けているが、第１のコイル１７、第２のコイル１８をそれぞれ複数設けたアレイタイプとしてもよい。
【００３４】
また、第２、第３の導体１４，１５の中心部において、第１〜第３の非磁性体層１３ａ〜１３ｃを貫通する孔を形成し、この孔に磁性材料を充填して、第１、第２の磁性体層１１ａ，１１ｂ、磁性膜２１とともに閉磁路を形成するようにしてもよいものである。
【産業上の利用可能性】
【００３５】
本発明に係るコモンモードノイズフィルタの製造方法は、生産性を低下させることなくコイルのインダクタンス値を向上させることができるという効果を有するものであり、特に携帯電話、情報機器等のノイズ対策として使用されるコモンモードノイズフィルタ等に適用して有用となるものである。
【図面の簡単な説明】
【００３６】
【図１】本発明の一実施の形態におけるコモンモードノイズフィルタの分解斜視図
【図２】図１のＡ−Ａ線断面図
【図３】同コモンモードノイズフィルタの斜視図
【図４】従来のコモンモードノイズフィルタの分解斜視図
【符号の説明】
【００３７】
１１ａ  第１の磁性体層
１１ｂ  第２の磁性体層
１１ｃ  第３の磁性体層
１３ａ  第１の非磁性体層
１３ｂ  第２の非磁性体層
１３ｃ  第３の非磁性体層
１７  第１のコイル
１８  第２のコイル
２０  セラミック積層体
２１  磁性膜
【図１】
2009081231.tif 000003
【図２】
2009081231.tif 000004
【図３】
2009081231.tif 000005
【図４】
2009081231.tif 000006